(57)【要約】【課題】表面硬度と透明性に優れた成形体を効率よく安価に製造することができる、ポリカーボネートを含有する熱可塑性樹脂組成物や、これを用いた成形体を提供する。【解決手段】表面硬度向上剤は、芳香族（メタ）アクリレート単位（ａ１）５〜８０質量％及びメチルメタクリレート単位（ａ２）２０〜９５質量％を含有し、質量平均分子量が５，０００〜３０，０００である重合体（Ａ）を含有する。また、熱可塑性樹脂組成物は、上記表面硬度向上剤５〜６０質量％及びポリカーボネート系樹脂４０〜９５質量％を含有する。また、成形体は、上記熱可塑性樹脂組成物を成形して得られる。【選択図】なし【特許請求の範囲】
【請求項１】
芳香族（メタ）アクリレート単位（ａ１）５〜８０質量％及びメチルメタクリレート単位（ａ２）２０〜９５質量％を含有し、質量平均分子量が５，０００〜３０，０００である重合体（Ａ）を含有する表面硬度向上剤。
【請求項２】
請求項１に記載の表面硬度向上剤５〜６０質量％及びポリカーボネート系樹脂４０〜９５質量％を含有する熱可塑性樹脂組成物。
【請求項３】
請求項２に記載の熱可塑性樹脂組成物を成形して得られる成形体。
【発明の詳細な説明】
【技術分野】
【０００１】
本発明は、表面硬度と透明性に優れた成形体、それを与える熱可塑性樹脂組成物、及びこれに用いる表面硬度向上剤に関する。
【背景技術】
【０００２】
ポリカーボネートは、その優れた機械強度、耐熱性、電気特性、寸法安定性、難燃性、透明性等により、電気電子・ＯＡ機器、光メディア、自動車部品、建築部材等に広く使用されている。
【０００３】
このようなポリカーボネートは、通常ビスフェノールＡ（芳香族ジヒドロキシ化合物）とホスゲンとを直接反応させる界面法、又はビスフェノールＡとジフェニルカーボネート（炭酸ジエステル）とを溶融状態でエステル交換反応（重縮合反応）させる溶融法等により製造されている。
【０００４】
しかしながら、芳香族ジヒドロキシ化合物としてビスフェノールＡを用いて製造されるポリカーボネートから得られる成形体は、例えば、自動車ヘッドランプ、メガネレンズ、シート等の屋外で使用する用途において表面硬度が不充分である。
【０００５】
ポリカーボネート成形体において、透明性を維持して表面硬度を向上させる方法として、特定範囲の分子量のポリメチルメタクリレート樹脂を配合する方法（特許文献１、２）、分子量が３０，０００を超える特定の組成のアクリル系樹脂を配合する方法（特許文献３）、及び特定の構造を有する炭酸エステル共重合体を用いる方法（特許文献４）が報告されている。
【０００６】
しかしながら、特許文献１〜４に提案されている方法は、充分な表面硬度と透明性との物性バランスを両立するのが困難である。また、特許文献４に記載される炭酸エステル共重合体は、特殊な芳香族ジヒドロキシ化合物を５０モル％〜９０モル％と多量に使用する必要があり、工業的に生産するにはコスト面を含めて課題がある。
【特許文献１】特開昭６２−１３１０５６号公報
【特許文献２】特開昭６３−１３９９３５号公報
【特許文献３】特開昭６４−１７４９号公報
【特許文献４】特開平０８−１８３８５２号公報
【発明の開示】
【発明が解決しようとする課題】
【０００７】
本発明の目的は、表面硬度と透明性に優れた成形体を効率よく安価に製造することができる、ポリカーボネートを含有する熱可塑性樹脂組成物や、これを用いた成形体を提供することにある。
【課題を解決するための手段】
【０００８】
本発明は、芳香族（メタ）アクリレート単位（ａ１）５〜８０質量％及びメチルメタクリレート単位（ａ２）２０〜９５質量％を含有し、質量平均分子量が５，０００〜３０，０００である重合体（Ａ）を含有する表面硬度向上剤である。
【０００９】
また、本発明は、上記表面硬度向上剤５〜６０質量％及びポリカーボネート系樹脂４０〜９５質量％を含有する熱可塑性樹脂組成物である。
【００１０】
また、本発明は、上記熱可塑性樹脂組成物を成形して得られる成形体である。
【発明の効果】
【００１１】
本発明の表面硬度向上剤は、ポリカーボネート系樹脂との樹脂組成物を成形することにより、得られる成形体が表面硬度と透明性に優れる。また、本発明の熱可塑性樹脂組成物は、成形することにより、得られる成形体が表面硬度と透明性に優れる。本発明の成形体は、表面硬度と透明性に優れる。
【発明を実施するための最良の形態】
【００１２】
以下、本発明について詳細に説明する。
【００１３】
本発明の重合体（Ａ）は、芳香族（メタ）アクリレート単位（ａ１）とメチルメタクリレート単位（ａ２）とを含有する。尚、本発明において、（メタ）アクリレートはアクリレート又はメタクリレートを示す。
【００１４】
芳香族（メタ）アクリレート単位（ａ１）を構成する芳香族（メタ）アクリレートとは、エステル部分に芳香族基を有する（メタ）アクリレートのことを言う。芳香族（メタ）アクリレートとしては、例えば、フェニル（メタ）アクリレート、ベンジル（メタ）アクリレートを挙げることができる。これらは１種又は２種以上を組み合わせて用いることができる。これらのうち、好ましくはフェニルメタクリレート、ベンジルメタクリレートであり、より好ましくはフェニルメタクリレートである。芳香族（メタ）アクリレート単位（ａ１）は、成形体の透明性を向上させる作用を有する。
【００１５】
メチルメタクリレート単位（ａ２）を構成する単量体は、メチルメタクリレートである。メチルメタクリレート単位（ａ２）は、ポリカーボネート系樹脂と良分散する効果を有し、成形体の表面硬度を向上させる作用を有する。
【００１６】
重合体（Ａ）は、芳香族（メタ）アクリレート単位（ａ１）５〜８０質量％及びメチルメタクリレート単位（ａ２）２０〜９５質量％を含有する（但し、（ａ１）と（ａ２）の合計が１００質量％）。重合体（Ａ）中の芳香族（メタ）アクリレート単位（ａ１）の含有率が５質量％以上であれば、表面硬度向上剤の高添加領域において透明性が維持され、８０質量％以下であれば、ポリカーボネートとの相容性が高過ぎず、成形体表面への移行性が低下しないため、表面硬度が低下しない。
【００１７】
また、表面硬度向上剤の高添加領域において、透明性を維持しつつ高い表面硬度を発現することから、重合体（Ａ）は、芳香族（メタ）アクリレート単位（ａ１）２０〜７０質量％及びメチルメタクリレート単位（ａ２）３０〜８０質量％を含有することが好ましい。
【００１８】
重合体（Ａ）は、必要に応じてその他の単量体単位（ａ３）を含有することができる。その他の単量体単位（ａ３）を構成するその他の単量体は、例えば、エチルメタクリレート、ブチルメタクリレート、プロピルメタクリレート、２−エチルヘキシルメタクリレート等のメタクリレート；メチルアクリレート、エチルアクリレート、ブチルアクリレート、プロピルアクリレート、２−エチルヘキシルアクリレート、グリシジルアクリレート等のアクリレート；アクリロニトリル、メタクリロニトリル等のシアン化ビニル単量体；ブタジエン、イソプレン、ジメチルブタジエン等のジエン系単量体；ビニルメチルエーテル、ビニルエチルエーテル等のビニルエーテル系単量体；酢酸ビニル、酪酸ビニル等のカルボン酸系ビニル単量体；エチレン、プロピレン、イソブチレン等のオレフィン系単量体；アクリル酸、メタクリル酸、マレイン酸、イタコン酸等のエチレン系不飽和カルボン酸単量体；塩化ビニル、塩化ビニリデン等のハロゲン化ビニル単量体；マレイミド、Ｎ−フェニルマレイミド、Ｎ−シクロヘキシルマレイミド、Ｎ−メチルマレイミド等のマレイミド系単量体；アリル（メタ）アクリレート、ジビニルベンゼン、１，３−ブチレンジメタクリレート等の架橋剤を挙げることができる。これらのうち、好ましくはメタクリレート、アクリレート、シアン化ビニル単量体であり、重合体（Ａ）の熱分解を抑制するという観点からより好ましくはアクリレートである。これらの単量体は１種又は２種以上を組み合わせて用いることができる。
【００１９】
その他の単量体単位（ａ３）を含有する場合、重合体（Ａ）は、芳香族（メタ）アクリレート単位（ａ１）５〜７９．９質量％、メチルメタクリレート単位（ａ２）２０〜９４．９質量％、及びその他の単量体単位（ａ３）０．１〜１０質量％を含有することが好ましい（但し、（ａ１）〜（ａ３）の合計が１００質量％）。
【００２０】
重合体（Ａ）中の芳香族（メタ）アクリレート単位（ａ１）の含有率が５質量％以上であれば、表面硬度向上剤の高添加領域において透明性が維持され、７９．９質量％以下であれば、ポリカーボネートとの相容性が高過ぎず、成形体表面への移行性が低下しないため、表面硬度が低下しない。
【００２１】
重合体（Ａ）中のメチルメタクリレート単位（ａ２）の含有率が２０質量％以上であれば、ポリカーボネートとの相容性が高過ぎず、成形体表面への移行性が低下しないため、表面硬度が低下せず、９４．９質量％以下であれば、表面硬度向上剤の高添加領域において透明性が維持される。
【００２２】
重合体（Ａ）中のその他の単量体単位（ａ３）の含有率が０．１質量％以上であれば、熱分解を抑制することができ、１０質量％以下であれば、成形体の表面硬度と透明性が維持される。
【００２３】
表面硬度向上剤を得るための単量体の重合方法としては、乳化重合法、懸濁重合法、溶液重合法、塊状重合法等の公知の方法を使用することができる。好ましくは懸濁重合法や塊状重合法であり、さらに好ましくは懸濁重合法である。また、重合に必要な添加剤等は必要に応じて適宜添加することができ、例えば、重合開始剤、乳化剤、分散剤、連鎖移動剤が挙げられる。
【００２４】
重合体（Ａ）の質量平均分子量は、５，０００〜３０，０００であり、１０，０００〜２５，０００が好ましい。質量平均分子量が５，０００〜３０，０００において、ポリカーボネートとの相容性が良好であり、表面硬度の向上効果に優れる。尚、重合体（Ａ）の質量平均分子量（Ｍｗ）、数平均分子量（Ｍｎ）、及び分子量分布（Ｍｗ／Ｍｎ）は、ゲルパーミエーションクロマトグラフィーを用いて測定を行うことができる。
【００２５】
本発明の表面硬度向上剤は、重合体（Ａ）を含有する。表面硬度向上剤は、１種の重合体（Ａ）を含有してもよく、組成又は分子量の異なる２種以上の重合体（Ａ）を含有してもよい。
また、機能を阻害しない範囲において、必要に応じて他の樹脂、添加剤等を含有してもよい。
【００２６】
本発明の熱可塑性樹脂組成物に含まれるポリカーボネート系樹脂は、分子主鎖中に炭酸エステル結合を含む、−［Ｏ−Ｒ−ＯＣＯ］−単位を有するものであれば、Ｒが脂肪族基、芳香族基、又は脂肪族基と芳香族基の双方のいずれでもよい。その中でも、ビスフェノールＡ等の芳香族ジヒドロキシ化合物を用いて得られる芳香族ポリカーボネートがコストの面から好ましい。また、これらのポリカーボネートは１種又は２種以上を組み合わせて用いることができる。
【００２７】
ポリカーボネート系樹脂の粘度平均分子量（Ｍｖ）は、粘度法により算出することができ、１５，０００〜３０，０００であることが好ましく、より好ましくは１７，０００〜２５，０００である。粘度平均分子量が上記範囲にあれば、本発明の表面硬度向上剤との相容性が良好であり、表面硬度の向上効果に優れる。
【００２８】
ポリカーボネート系樹脂の製造方法としては、ホスゲン法、エステル交換法等、単量体によって適宜選択することができる。また、上市されているものを適用することもでき、例えば、ユーピロンＳ−２０００Ｆ（三菱エンジニアリングプラスチックス（株）製、Ｍｖ＝２４，０００）、タフロンＦＮ１７００（出光興産製、Ｍｖ＝１８，０００）を用いることができる。
【００２９】
本発明の熱可塑性樹脂組成物は、上記表面硬度向上剤５〜６０質量％及びポリカーボネート系樹脂４０〜９５質量％含有する（但し、表面硬度向上剤及びポリカーボネート系樹脂の合計が１００質量％）。さらに、熱可塑性樹脂組成物は、上記表面硬度向上剤１０〜５０質量％及びポリカーボネート系樹脂５０〜９０質量％含有することが好ましい。熱可塑性樹脂組成物中の表面硬度向上剤の含有率が、５質量％以上であれば、表面硬度向上剤とポリカーボネート系樹脂との相容性の向上や流動性の向上を図ることができ、６０質量％以下であれば透明性の低下を抑制することができる。
【００３０】
本発明の熱可塑性樹脂組成物は、機能を阻害しない範囲において、必要に応じて他の樹脂、添加剤等を含有してもよい。
【００３１】
他の樹脂としては、例えば、ＡＢＳ、ＨＩＰＳ、ＰＳ、ＰＡＳ等のポリスチレン系樹脂；ポリエチレンテレフタレート、ポリブチレンテレフタレート等のポリエステル系樹脂；ポリオレフィン系樹脂；他の熱可塑性樹脂を配合したエラストマー等のポリマーアロイを挙げることができる。これらの樹脂の含有量は、ポリカーボネート系樹脂が本来有する耐熱性、耐衝撃性、難燃性等の物性を損なわない範囲であることが好ましく、具体的には表面硬度向上剤とポリカーボネート系樹脂との合計１００質量部に対して５０質量部以下であることが好ましい。
【００３２】
また、上記熱可塑性樹脂組成物が含有していてもよい添加剤としては、例えば、安定剤、強化剤、耐候剤、無機フィラー、耐衝撃性改質剤、難燃剤、帯電防止剤、離型剤、染顔料、フルオロオレフィンを挙げることができる。具体的には、成形体の強度、剛性、難燃性を向上させるために、タルク、マイカ、炭酸カルシウム、ガラス繊維、炭素繊維、チタン酸カリウム繊維等を用いることができる。さらに、耐薬品性等の改良のためにポリエチレンテレフタレート等のポリエステル系樹脂、耐衝撃性を向上させるためのコアシェル２層構造からなるゴム状弾性体等を含有してもよい。
【００３３】
上記安定剤としては、例えば、トリフェニルフォスファイト、トリス（ノニルフェニル）フォスファイト、ジステアリルペンタエリスリトールジフォスファイト、ジフェニルヒドロゲンフォスファイト、ステアリル−β−（３，５−ジ−ｔｅｒｔ−ブチル−４−ヒドロキシフェニル）プロピオネート（商品名「ＩＲＧＡＮＯＸ１０７６」、チバ・ジャパン（株）製）、上記耐候剤としては、例えば、２−（２’−ヒドロキシ−５’−メチルフェニル）ベンゾトリアゾール、２−（２’−ヒドロキシ−３’，５’−ジ−ｔｅｒｔ−アミルフェニル）ベンゾトリアゾール、２−（２’−ヒドロキシ−４’−オクトキシフェニル）ベンゾトリアゾール、２−ヒドロキシ−４−オクトキシベンゾフェノンを挙げることができる。
【００３４】
熱可塑性樹脂組成物の製造方法としては、表面硬度向上剤とポリカーボネート系樹脂とを粉体状態で混合する方法や、これらを加熱溶融して混練する方法によることができる。上記混合には、例えば、ヘンシェルミキサー、バンバリーミキサー、単軸スクリュー押出機、二軸スクリュー押出機、２本ロール、ニーダー、ブラベンダーを使用することができる。
【００３５】
本発明の成形体は、上記熱可塑性樹脂組成物を成形したものである。その成形方法としては、例えば、圧縮成形、トランスファー成形、射出成形、ブロー成形、押出成形、積層成形、カレンダー成形が挙げられる。成形方法として射出成形を用いた場合、射出成形条件としては、２３０〜３００℃の間で成形することが好ましく、金型温度としては８０℃以上が表面硬度向上の観点で好ましい。
【００３６】
得られる成形体は、ポリカーボネート系樹脂の優れた機械強度、耐熱性、電気特性、寸法安定性、難燃性等の特性を有し、しかも、表面硬度、透明性に優れるものであり、電気電子・ＯＡ機器、光メディア、自動車部品、建築部材等の成形体に利用することができる。
【実施例】
【００３７】
以下、本発明について実施例を用いて詳述するが、本発明の技術的範囲はこれに限定されるものではない。実施例中の「部」及び「％」は、それぞれ「質量部」及び「質量％」を表す。
【００３８】
また、実施例及び比較例における各物性の測定は、以下の方法により行った。
【００３９】
［分子量］
重合体をテトラヒドロフラン（ＴＨＦ）に溶解し、ゲルパーミエーションクロマトグラフィーを用いて測定を行った。なお、本発明におけるＭｗ、Ｍｎ、Ｍｗ／Ｍｎは、標準ポリスチレンによる検量線を基に算出した。
【００４０】
装置  ：東ソー（株）製  ＨＬＣ−８２２０ＧＰＣ
カラム：東ソー（株）製  ＴＳＫｇｅｌ  ＳｕｐｅｒＨＺＭ−Ｍ
（内径：４．６ｍｍ×長さ１５ｃｍ、本数：４本、排除限界：４×１０６）
溶離液：ＴＨＦ
流速  ：０．３５ｍｌ／分
温度  ：４０℃
サンプル濃度  ：０．１％
サンプル注入量：１０μｌ
検出器：ＲＩ（ＵＶ）
［ロックウェル硬度］
厚さ３ｍｍの平板試験片を作製し、試験片を２枚重ねて、ＪＩＳ  Ｋ７２０２−２に準じてＭスケールで測定を行った。
【００４１】
［鉛筆硬度］
厚さ３ｍｍの平板試験片を作製し、試験片表面にすり傷が観察されない鉛筆硬度をＪＩＳ  Ｋ５６００−５−４に準じて測定を行った。
【００４２】
［アイゾット衝撃強度］
厚さ６．４ｍｍの試験片に切り欠き（ノッチ）を付け、ノッチ付きアイゾッド衝撃試験片を作製し、ＡＳＴＭ  Ｄ２５６に準拠してアイゾット衝撃試験を行った。
【００４３】
［透明性］
ヘーズメーターＨＲ−１００（村上色彩技術研究所（株）製）を用い、厚さ３ｍｍの平板試験片についてＪＩＳ  Ｋ７１０５に準じてヘーズの測定を行った。
［実施例１］表面硬度向上剤（１）の製造
温度計、窒素導入管、還流冷却管、及び攪拌装置を備えた加温可能な反応容器中に下記成分を仕込み、反応容器内を窒素で置換し、８０℃に昇温した。
【００４４】
脱イオン水                                ２００部
分散剤                                    ０．３部
硫酸ナトリウム                            ０．５部
２，２’−アゾビスイソブチロニトリル      ０．３部
フェニルメタクリレート                      ３３部
メチルメタクリレート                        ６６部
メチルアクリレート                            １部
ｎ−オクチルメルカプタン                  ２．５部
４時間攪拌を続け、得られたビーズ状の重合体を水洗、乾燥し、重合体（Ａ−１）を得た。得られた重合体（Ａ−１）のＭｗ、Ｍｎ、Ｍｗ／Ｍｎを表１に示す。この重合体（Ａ−１）を表面硬度向上剤（１）とした。
【００４５】
尚、上記分散剤として、カリウムメタクリレート７０部、メチルメタクリレート３０部を共重合した重合体、及びナトリウム２−スルホエチルメタクリレート６５部、カリウムメタクリレート１０部、メチルメタクリレート２５部を共重合した重合体を質量比１：１で混合し、この混合した重合体の１０％水溶液を用いた。
【００４６】
［実施例２〜３、比較例１〜５］表面硬度向上剤（２）〜（８）の製造
実施例２〜３及び比較例１〜５について、表１に示す組成に変更した他は、実施例１と同様に製造した。
【００４７】
【表１】
2010116501.tif 000002
［実施例４〜９、比較例６〜１２］成形体の製造
実施例１〜３及び比較例１〜５により得られた表面硬度向上剤とポリカーボネート系樹脂としてユーピロンＳ−２０００Ｆ（三菱エンジニアリングプラスチックス（株）製、粘度平均分子量：２４，０００）とを、表２に示す組成で混合し、二軸押出機（機種名「ＰＣＭ−３０」、池貝製作所（株）製）に供給し、２８０℃で溶融混練し、熱可塑性樹脂組成物のペレットを得た。このペレットを射出成形機（機種名「ＳＥ−１００ＤＵ」、住友重機工業（株）製）に供給し、射出温度２８０℃、金型温度９０℃の射出成形により、熱可塑性樹脂組成物の成形体を得た。
【００４８】
この成形体用いて、ロックウェル硬度、鉛筆硬度、アイゾット衝撃強度、透明性について試験を行った。結果を表２に示す。
【００４９】
【表２】
2010116501.tif 000003
実施例４〜９で明らかなように、本発明の成形体は、鉛筆硬度に優れると共に、透明性が高い。比較例６及び７の成形体は、芳香族（メタ）アクリレート単位（ａ１）を含有しない重合体を用いているため、透明性が低い。比較例８の成形体は、本発明の範囲より高い分子量で、かつ、芳香族（メタ）アクリレート単位（ａ１）を含有しない重合体を用いているため、ロックウェル硬度、鉛筆硬度、透明性が低い。比較例９の成形体は、メチルメタクリレート単位（ａ２）を含有しないため、透明性は損なわないものの鉛筆硬度が低い。比較例１０の成形体は、本発明の範囲より低い分子量の重合体を用いているため、鉛筆硬度が低い。比較例１１の成形体は、本発明の範囲より高い分子量のものを用いているため、鉛筆硬度が低い。比較例１２の成形体は、表面硬度向上剤を含有しないポリカーボネート系樹脂単体であり、ロックウェル硬度、鉛筆硬度が低い。
【産業上の利用可能性】
【００５０】
本発明の成形体は、ポリカーボネート系樹脂に比べて表面硬度に優れ、透明性を維持できることから、光メディア用材料等の透明性が必要とされる用途や、筐体等の発色性が必要とされる用途等、幅広い分野に用いることができる。